Patent WO-2023054379-A1 (WO)
Inventor: OSHIMA YUTA
IPC: H01G4/30
Filed: 2022-09-27
Abstract: L'invention concerne un condensateur en céramique multicouche dont la taille peut être réduite et dont la capacité peut être augmentée et qui est supérieur en termes de fiabilité. Ce condensateur en céramique multicouche comprend : une partie élément qui a une première surface principale et une seconde surface principale opposées l'une à l'autre dans la direction d'épaisseur, une première surface latérale et une seconde surface latérale opposées l'une à l'autre dans la direction de largeur, et une première surface d'extrémité et une seconde surface d'extrémité opposées l'une à l'autre dans la direction longitudinale et qui comprend une pluralité de couches diélectriques et une pluralité de couches d'électrode interne stratifiées dans la direction d'épaisseur d'une manière alternée ; et une paire d'électrodes externes qui sont respectivement disposées sur la première surface d'extrémité et la seconde surface d'extrémité et connectées à la pluralité de couches d'électrode interne. La partie élément comprend : une première section de marge latérale qui s'étend le long de la première surface latérale et qui est constituée d'un diélectrique qui ne contient pas les couches d'électrode interne ; une seconde section de marge latérale qui s'étend le long de la seconde surface latérale et qui est constituée d'un diélectrique qui ne contient pas les couches d'électrode interne ; une première couche extérieure qui est enserrée entre la première section de marge latérale et la seconde section de marge latérale et qui est constituée d'un diélectrique qui est enserré entre la première surface principale et l'une des couches d'électrode interne qui est la plus proche de la première surface principale ; une seconde couche extérieure qui est enserrée entre la première section de marge latérale et la seconde section de marge latérale et qui est constituée d'un diélectrique qui est enserré entre la seconde surface principale et l'une des couches d'électrode interne qui est la plus proche de la seconde surface principale ; et une couche intérieure qui est enserrée entre la première section de marge latérale et la seconde section de marge latérale et qui est constituée d'un stratifié des couches diélectriques et des couches d'électrode interne, le stratifié étant enserré entre la première couche extérieure et la seconde couche extérieure. Les diélectriques qui constituent la première section de marge latérale, la seconde section de marge latérale, la première couche extérieure, et la seconde couche extérieure et les couches diélectriques contenues dans la couche intérieure contiennent respectivement des particules diélectriques qui contiennent du baryum (Ba) et du titane (Ti) et contiennent de plus, en tant que composants accessoires, des éléments de terres rares (Re) et un ou plusieurs types de premiers éléments additifs (Me) choisis dans le groupe constitué par le manganèse (Mn), le vanadium (V), le fer (Fe), le cuivre (Cu), le cobalt (Co), le nickel (Ni) et le chrome (Cr). Dans une section transversale qui croise un centre dans la direction de longueur du condensateur en céramique multicouche, les couches diélectriques contenues dans la couche intérieure contiennent, en tant que particules diélectriques, à la fois des particules cœur-enveloppe et des particules de solution solide uniformes. Le rapport (A/B) entre la surface moyenne (A) occupée par les particules cœur-enveloppe et la surface moyenne (B) occupée par les particules de solution solide uniformes est de 0,8 à 1,5, et le coefficient de variation, qui exprime la variabilité, parmi les particules, des concentrations des premiers éléments additifs contenus dans les particules de solution solide uniformes, est égal ou inférieur à 20 %.